(57)【要約】【課題】バージンシール部の開封性および上蓋の嵌合性に優れるバージンシール付き蓋を提供すること。【解決手段】結晶性プロピレン系重合体（Ａ）と非晶性または低結晶性のプロピレン系重合体（Ｂ）とを含有し、曲げ剛性率が１００ＭＰａ〜３４０ＭＰａである重合体組成物からなるバージンシール付き蓋。非晶性または低結晶性のプロピレン系重合体（Ｂ）は、好ましくは、プロピレン単独重合体、プロピレンと炭素原子数が４以上のα−オレフィンとの重合体、プロピレンと炭素原子数が４以上のα−オレフィンとエチレンとの重合体からなる群から選ばれる少なくとも１種の重合体である。【選択図】    なし【特許請求の範囲】
【請求項１】
結晶性プロピレン系重合体（Ａ）と非晶性または低結晶性のプロピレン系重合体（Ｂ）とを含有し、曲げ剛性率が１００ＭＰａ〜３４０ＭＰａである重合体組成物からなるバージンシール付き蓋。
【請求項２】
非晶性または低結晶性のプロピレン系重合体（Ｂ）が、プロピレン単独重合体、炭素原子数が４以上のα−オレフィンとプロピレンとの共重合体、炭素原子数が４以上のα−オレフィンとプロピレンとエチレンとの共重合体からなる群から選ばれる少なくとも１種の重合体である請求項１に記載のバージンシール付き蓋。
【請求項３】
非晶性または低結晶性のプロピレン系重合体（Ｂ）のプロピレン単量体単位の含有量が５０モル％を超える（ただし、該重合体の全単量体単位の含有量を１００モル％とする。）請求項１または２に記載のバージンシール付き蓋。
【発明の詳細な説明】
【０００１】
【発明の属する技術分野】
本発明は、バージンシール付き蓋に関するものである。さらに詳しくは、バージンシールの開封性、上蓋の嵌合性に優れるバージンシール付き蓋に関するものである。
【０００２】
【従来の技術】
紙容器、プラスチック容器、ガラス瓶などの容器の蓋には、つまみなどを引っ張ることにより、該つまみを備えた開封予定部（バージンシール部）を開封し、該開封予定部を破断除去できる構造を有する、いわゆるバージンシール付き蓋が広く用いられている。該蓋には、耐熱性、バージンシール部の開封性、上蓋の嵌合性などが求められ、例えば、プロピレン−エチレンランダム共重合体とメタロセン系触媒を用いて重合されたエチレン−１−ヘキセン共重合体とを含有するプロピレン系樹脂組成物からなる蓋が提案されている（例えば特許文献１参照。）。
【０００３】
【特許文献１】
特開平１０−３１６１５４号公報
【０００４】
【発明が解決しようとする課題】
しかしながら、上記の樹脂組成物からなるバージンシール付き蓋は、バージンシール部の開封性および上蓋の嵌合性において、十分満足のいくものではなかった。
かかる状況のもと、本発明が解決しようとする課題は、バージンシール部の開封性および上蓋の嵌合性に優れるバージンシール付き蓋を提供することにある。
【０００５】
【課題を解決するための手段】
すなわち本発明は、結晶性プロピレン系重合体（Ａ）と非晶性または低結晶性のプロピレン系重合体（Ｂ）とを含有し、曲げ剛性率が１００ＭＰａ〜３４０ＭＰａである重合体組成物からなるバージンシール付き蓋に係るものである。
【０００６】
【発明の実施の形態】
結晶性プロピレン系重合体（Ａ）は、プロピレン単量体単位を有する重合体であって、結晶性重合体である。耐熱性を高める観点から、結晶性プロピレン系重合体（Ａ）の融解ピーク温度は、好ましくは８０℃〜１７６℃であり、より好ましくは１２０℃〜１７６℃であり、結晶性プロピレン系重合体（Ａ）の融解熱量は、好ましくは３０Ｊ／ｇ〜１２０Ｊ／ｇであり、より好ましくは４０Ｊ／ｇ〜１２０Ｊ／ｇである。
【０００７】
結晶性プロピレン系重合体（Ａ）は、プロピレン単量体単位以外の単量体単位を含有していてもよく、該単量体としては、エチレン、１−ブテン、１−ペンテン、１−ヘキセンなどのオレフィンをあげることができる。結晶性プロピレン系重合体としては、プロピレン単独重合体、プロピレン−エチレン共重合体、プロピレン−１−ブテン共重合体、プロピレン−エチレン−１−ブテン共重合体などがあげられ、共重合体は、ランダム共重合体でもよく、ブロック共重合体であってもよい。
【０００８】
結晶性プロピレン系重合体（Ａ）のメルトフローレート（ＭＦＲ）は、通常０．１ｇ／１０分〜１００ｇ／１０分であり、成型加工性の観点から、好ましくは０．５ｇ／１０分〜５０ｇ／１０分である。なお、該ＭＦＲは、ＪＩＳ  Ｋ７２１０に従い、温度２３０℃、荷重２１．１８Ｎで測定される。
【０００９】
結晶性プロピレン系重合体（Ａ）を製造する方法としては、一般的には、いわゆるチタン含有固体状遷移金属成分と有機金属成分を組み合わせて用いるチーグラー・ナッタ型触媒、又はシクロペンタジエニル骨格を少なくとも１個有する周期律表第４族〜第６族の遷移金属化合物及び助触媒成分からなるメタロセン触媒を用いて、スラリー重合、気相重合、バルク重合、溶液重合等又はこれらを組み合わせた重合法で、一段又は多段重合により、プロピレンを単独重合する、又はプロピレン以外のオレフィンから選ばれる１種以上のオレフィンとプロピレンとを共重合する方法などをあげることができる。なお、市販の該当品を用いることも可能である。
【００１０】
非晶性または低結晶性のプロピレン系重合体（Ｂ）は、プロピレン単量体単位を有する重合体である。非晶性または低結晶性のプロピレン系重合体（Ｂ）の融解熱量は、バージンシール部の開封性を高める観点から、好ましくは１０Ｊ／ｇ以下であり、より好ましくは５Ｊ／ｇ以下であり、更に好ましくは１Ｊ／ｇ以下である。また、非晶性または低結晶性のプロピレン系重合体（Ｂ）の結晶化熱量は、バージンシール部の開封性を高める観点から、好ましくは１０Ｊ／ｇ以下であり、より好ましくは５Ｊ／ｇ以下であり、更に好ましくは１Ｊ／ｇ以下である。
【００１１】
非晶性または低結晶性のプロピレン系重合体（Ｂ）は、プロピレン単量体単位以外のオレフィン単量体単位を含有していてもよく、該オレフィン単量体単位のオレフィンとしては、エチレン、炭素原子数が４以上のα−オレフィンがあげられる。炭素原子数が４以上のα−オレフィンとしては、１−ブテン、１−ペンテン、１−ヘキセン、１−へプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ナノデセン、１−エイコセン、３−メチル−１−ブテン、３−メチル−１−ペンテン、４−メチル−１−ペンテン、２−エチル−１−ヘキセン、２，２，４−トリメチル−１−ペンテン等が例示され、好ましくは、１−ブテン、１−ペンテン、１−ヘキセン、１−オクテン、１−デセンであり、より好ましくは１−ブテン、１−ヘキセンであり、更に好ましくは１−ブテンである。
【００１２】
非晶性または低結晶性のプロピレン系重合体（Ｂ）は、オレフィン単量体単位以外の単量体単位を含有していてもよく、該単位の単量体としては、たとえば、ポリエン化合物、環状オレフィン、ビニル芳香族化合物等があげられる。
【００１３】
上記ポリエン化合物としては、共役ポリエン化合物、非共役ポリエン化合物などをあげることができる。共役ポリエン化合物としては、脂肪族共役ポリエン化合物および脂環族共役ポリエン化合物などがあげられ、これらは、アルコキシ基、アリール基、アリールオキシ基、アラルキル基、アラルキルオキシ基などを有していてもよい。
【００１４】
上記環状オレフィンとしては、たとえば、ノルボルネン、５−メチルノルボルネン、５−エチルノルボルネン、５−プロピルノルボルネン、５，６−ジメチルノルボルネン、１−メチルノルボルネン、７−メチルノルボルネン、５，５，６−トリメチルノルボルネン、５−フェニルノルボルネン、５−ベンジルノルボルネン、５−エチリデンノルボルネン、５−ビニルノルボルネン、１，４，５，８−ジメタノ−１，２，３，４，４ａ，５，８，８ａ−オクタヒドロナフタレン、２−メチル−１，４，５，８−ジメタノ−１，２，３，４，４ａ，５，８，８ａ−オクタヒドロナフタレン、２−エチル−１，４，５，８−ジメタノ−１，２，３，４，４ａ，５，８，８ａ−オクタヒドロナフタレン、２，３−ジメチル−１，４，５，８−ジメタノ−１，２，３，４，４ａ，５，８，８ａ−オクタヒドロナフタレン、２−ヘキシル−１，４，５，８−ジメタノ−１，２，３，４，４ａ，５，８，８ａ−オクタヒドロナフタレン、２−エチリデン−１，４，５，８−ジメタノ−１，２，３，４，４ａ，５，８，８ａ−オクタヒドロナフタレン、２−フルオロ−１，４，５，８−ジメタノ−１，２，３，４，４ａ，５，８，８ａ−オクタヒドロナフタレン、１，５−ジメチル−１，４，５，８−ジメタノ−１，２，３，４，４ａ，５，８，８ａ−オクタヒドロナフタレン、２−シクロへキシル−１，４，５，８−ジメタノ−１，２，３，４，４ａ，５，８，８ａ−オクタヒドロナフタレン、２，３−ジクロロ−１，４，５，８−ジメタノ−１，２，３，４，４ａ，５，８，８ａ−オクタヒドロナフタレン、２−イソブチル−１，４，５，８−ジメタノ−１，２，３，４，４ａ，５，８，８ａ−オクタヒドロナフタレン、１，２−ジヒドロジシクロペンタジエン、５−クロロノルボルネン、５，５−ジクロロノルボルネン、５−フルオロノルボルネン、５，５，６−トリフルオロ−６−トリフルオロメチルノルボルネン、５−クロロメチルノルボルネン、５−メトキシノルボルネン、５，６−ジカルボキシルノルボルネンアンハイドレート、５−ジメチルアミノノルボルネン、５−シアノノルボルネン、シクロペンテン、３−メチルシクロペンテン、４−メチルシクロペンテン、３，４−ジメチルシクロペンテン、３，５−ジメチルシクロペンテン、３−クロロシクロペンテン、シクロへキセン、３−メチルシクロへキセン、４−メチルシクロヘキセン、３，４−ジメチルシクロヘキセン、３−クロロシクロヘキセン、シクロへプテン等があげられる。
【００１５】
上記ビニル芳香族化合物としては、たとえば、スチレン、α−メチルスチレン、ｐ−メチルスチレン、ビニルキシレン、モノクロルスチレン、ジクロルスチレン、モノブロムスチレン、ジブロムスチレン、フルオロスチレン、ｐ−ｔｅｒｔ−ブチルスチレン、エチルスチレン、ビニルナフタレン等があげられる。
【００１６】
非晶性または低結晶性のプロピレン系重合体（Ｂ）としては、プロピレン単独重合体、プロピレン−１−ブテン共重合体、プロピレン−１−ヘキセン共重合体、プロピレン−１−ブテン−１−ヘキセン共重合体、プロピレン−１−ブテン−エチレン共重合体、プロピレン−１−ヘキセン−エチレン共重合体などを挙げることができ、これら重合体は、１種で用いてもよく、２種以上組み合わせて用いてもよい。非晶性または低結晶性のプロピレン系重合体（Ｂ）としては、好ましくは、プロピレン単独重合体、炭素原子数が４以上のα−オレフィンとプロピレンとの共重合体、炭素原子数が４以上のα−オレフィンとプロピレンとエチレンとの重合体であり、より好ましくはプロピレン−１−ブテン共重合体、プロピレン−１−ヘキセン共重合体であり、さらに好ましくはプロピレン−１−ブテン共重合体である。
【００１７】
非晶性または低結晶性のプロピレン系重合体（Ｂ）としては、プロピレン単量体単位の含有量が５０モル％を超える重合体であることが好ましい。ただし、該重合体の全単量体単位の含有量を１００モル％とする。
【００１８】
非晶性または低結晶性のプロピレン系重合体（Ｂ）の極限粘度［η］は、耐熱性を高める観点から、好ましくは０．１ｄｌ／ｇ以上であり、より好ましくは０．７ｄｌ／ｇ以上であり、更に好ましくは１．５ｄｌ／ｇ以上であり、バージンシール部の開封性を高める観点から、好ましくは１０ｄｌ／ｇ以下であり、より好ましくは７ｄｌ／ｇであり、更に好ましくは５ｄｌ／ｇ以下である。なお、該極限粘度［η］は、１３５℃のテトラリン中で測定される。
【００１９】
本発明で用いられる非晶性または低結晶性のプロピレン系重合体（Ｂ）の製造方法としては、公知のオレフィン重合用触媒を用いた公知の重合方法が用いられる。これらの中でも好ましくは、メタロセン系錯体や非メタロセン系錯体などの錯体系触媒を用いた、スラリー重合法、溶液重合法、塊状重合法、気相重合法等であり、該錯体系触媒としては、たとえば特開昭５８−１９３０９号公報、特開昭６０−３５００５号公報、特開昭６０−３５００６号公報、特開昭６０−３５００７号公報、特開昭６０−３５００８号公報、特開昭６１−１３０３１４号公報、特開平３−１６３０８８号公報、特開平４−２６８３０７号公報、特開平９−１２７９０号公報、特開平９−８７３１３号公報、特開平１０−５０８０５５号公報、特開平１１−８０２３３号公報、特表平１０−５０８０５５号公報などに記載のメタロセン系触媒；特開平１０−３１６７１０号公報、特開平１１−１００３９４号公報、特開平１１−８０２２８号公報、特開平１１−８０２２７号公報、特表平１０−５１３４８９号公報、特開平１０−３３８７０６号公報、特開表１１−７１４２０号公報などに記載の非メタロセン系の錯体触媒を例示することができる。これらの中でも、入手容易性の観点から、メタロセン触媒が好ましく、その中でも好適なメタロセン触媒の例としては、シクロペンタジエン形アニオン骨格を少なくとも１個有し、Ｃ１対称構造を有する周期表第３族〜第１２族の遷移金属錯体が好ましい。また、メタロセン触媒を用いた製造方法の特に好ましい例として、欧州特許出願公開第１２１１２８７号明細書の方法を例示することができる。
【００２０】
本発明の樹脂組成物は、必要に応じて中和剤、分散剤、酸化防止剤、滑剤、耐候性改良剤、帯電防止剤、顔料、フィラー等の他の成分を含有していてもよい。
【００２１】
結晶性プロピレン系重合体（Ａ）と非晶性または低結晶性のプロピレン系重合体（Ｂ）とからなる重合体組成物の曲げ剛性率は１００ＭＰａ〜３４０ＭＰａであり、好ましくは１１０ＭＰａ〜３３５ＭＰａであり、より好ましくは１２０ＭＰａ〜３３０ＭＰａである。曲げ剛性率が低い場合、または、曲げ剛性率が高い場合は、上蓋の嵌合性が劣ることがある。
【００２２】
本発明の樹脂組成物の調整方法としては、特に制限はなく、公知の方法、例えば、タンブラーブレンダー、ヘンシェルミキサー、バンバリーミキサー、押出機などを用い、成分（Ａ）、成分（Ｂ）および必要に応じて含有される他の成分を混合する方法があげられる。
【００２３】
本発明の樹脂組成物からなるバージンシール付き蓋は、バージンシール部に備えられたつまみなどを引っ張ることにより、該バージンシール部を破断除去できるバージンシール部を有する蓋であり、バージンシール部の破断除去により生じた開封口を瓶の内容物の注出口とする蓋、蓋本体部と上蓋部の間に設けられたバージンシール部を破断除去することにより上蓋部の開閉が可能となる蓋などをあげることができ、食品、化粧品、ヘアケア用品（シャンプー、リンス等）、洗剤、殺虫剤等の容器の蓋に使用される。また、本発明の樹脂組成物をバージンシール付き蓋に成形する方法としては、射出成形法があげられる。
【００２４】
【実施例】
以下、実施例および比較例によって本発明をさらに詳細に説明する。
本発明の物性測定は、以下の方法で行った。
（１）非晶性プロピレン系重合体の単量体単位組成
核磁気共鳴装置（Ｂｒｕｋｅｒ社製  商品名ＡＣ−２５０）を用いて、１３Ｃ−ＮＭＲスペクトルの測定結果に基づき算出した。具体的には、１３Ｃ−ＮＭＲスペクトルにおいて、プロピレン単量体単位由来のメチル炭素のスペクトル強度と１−ブテン単量体単位由来のメチル炭素スペクトルとの強度比からプロピレン単量体単位と１−ブテン単量体単位の組成比を算出した。
（２）極限粘度［η］
１３５℃において、ウベローデ粘度計を用いて行った。テトラリン単位体積あたりの非晶性プロピレン系重合体の濃度ｃが、０．６、１．０、１．５ｍｇ／ｍｌである非晶性プロピレン系重合体のテトラリン溶液を調整し、１３５℃における極限粘度を測定した。それぞれの濃度で３回繰り返し測定し、得られた３回の値の平均値をその濃度での比粘度（ηｓｐ）とし、ηｓｐ／ｃのｃをゼロ外挿した値を極限粘度［η］として求めた。
（３）示差走査熱量測定（ＤＳＣ）
示差走査熱量計（セイコー電子工業社製ＤＳＣ２２０Ｃ：入力補償ＤＳＣ）を用い以下の条件で測定した。なお、測定の標準物質にはインジウムを用いた。
（ｉ）試料約５ｍｇを室温から３０℃／分の昇温速度で２００℃まで昇温し、昇温完了後、５分間保持した。
（ｉｉ）次いで、２００℃から１０℃／分の降温速度で−１００℃まで降温し、降温完了後、５分間、保持した。
（ｉｉｉ）次いで、−１００℃から１０℃／分の昇温速度で２００℃まで昇温した。
（４）メルトフローレート（ＭＦＲ）
ＪＩＳ  Ｋ７２１０に従い、荷重２１．１８Ｎ、温度２３０℃の条件で測定を行った。
（５）曲げ剛性率
２３０℃でプレス成形した厚さ１ｍｍのシートを用いて、ＡＳＴＭ  Ｄ７４７に従って測定した。
（６）開封性
射出成形機（東芝機械社製、商品名  ＩＳ−１００ＥＮ）を使用し、射出圧力８０ＭＰａ、射出速度  設定５０％、シリンダー温度２３０℃、金型温度４０℃、成形サイクル３０秒の条件により、外径２９ｍｍφ×厚み１．５ｍｍのヒンジ部で連結した上蓋付きのバージンシール付き蓋を成形した。該蓋のバージンシール部に備えられたつまみを手で引っ張ったときのバージンシール部の開封状態を下記のように評価した。
○：バージンシール部を開封できる。
×：つまみ部が切れてしまい、バージンシール部を開封できない。
（７）嵌合性
開封性評価用で成形したヒンジ部で連結した上蓋付きのバージンシール付き蓋を使用して該蓋の上蓋の開閉を行い、下記のように評価した。
○：適度な嵌合力であり、上蓋の開閉が無理なく可能
×：嵌合力が強すぎ、上蓋の開閉が困難である。または、嵌合力がなく、すぐに開いてしまう。
【００２５】
＜実施例１＞
［１］非晶性プロピレン系重合体の製造
攪拌機を備えた１００ＬのＳＵＳ製重合器中で、プロピレンと１−ブテンとを、分子量調節として水素を用い、以下の方法で連続的に共重合させて、本発明の非晶性プロピレン系重合体にあたるプロピレン−１−ブテン共重合体を得た。
重合器の下部から、重合溶媒としてのヘキサンを１００Ｌ／時間の供給速度で、プロピレンを２４．００Ｋｇ／時間の供給速度で、１−ブテンを１．８１Ｋｇ／時間の供給速度で、それぞれ連続的に供給した。
重合器の上部から、重合器中の反応混合物が１００Ｌの量を保持するように、反応混合物を連続的に抜き出した。
重合器の下部から、重合触媒の成分として、ジメチルシリル（テトラメチルシクロペンタジエニル）（３−ｔｅｒｔ−ブチル−５−メチル−２−フェノキシ）チタニウムジクロライドを０．００５ｇ／時間の供給速度で、トリフェニルメチルテトラキス（ペンタフルオロフェニル）ボレートを０．２９８ｇ／時間の供給速度で、トリイソブチルアルミニウムを２．３１５ｇ／時間の供給速度で、それぞれ連続的に供給した。
共重合反応は、重合器の外部に取り付けられたジャケットに冷却水を循環させることによって、４５℃で行った。
重合器の上部から連続的に抜き出された反応混合物に少量のエタノールを添加して重合反応を停止させた後、脱モノマー及び水洗浄をし、次いで、大量の水中でスチームによって溶媒を除去することによって、プロピレン−１−ブテン共重合体（以下、重合体（Ｂ）と称する。）を得、これを８０℃で１昼夜減圧乾燥した。該共重合体の生成速度は７．１０Ｋｇ／時間であった。
得られた重合体（Ｂ）の物性評価結果を表１に示す。
【００２６】
【表１】
2005022657.tif 000002
【００２７】
［２］重合体組成物の作成（１）
成分（Ａ）として、プロピレン−エチレン共重合体（住友化学工業（株）製  商品名ノーブレンＳ１３１、ＭＦＲ（温度２３０℃）＝１．５ｇ／１０分、融解主ピーク温度＝１３５℃、融解熱量＝６０Ｊ／ｇ；以下、重合体（Ａ１）と称する。）１５重量％と、成分（Ｂ）として上記［１］で得られた重合体（Ｂ）８５重量％とを、バンバリー混練機で溶融混練し、樹脂組成物（以下、樹脂組成物▲１▼と称する。）を得た。
【００２８】
［３］重合体組成物の作成（２）
成分（Ａ）として、プロピレン−エチレン共重合体（住友化学工業（株）製  商品名ノーブレンＺ１３１、ＭＦＲ（温度２３０℃）＝２５ｇ／１０分、融解主ピーク温度＝１４０℃、融解熱量＝８０Ｊ／ｇ；以下、重合体（Ａ２）と称する。）６０重量％と、上記［２］で得られた樹脂組成物▲１▼４０重量％とを、スクリュー径３０ｍｍの押出機を用いて２２０℃で溶融混練し、樹脂組成物（以下、樹脂組成物▲２▼と称する。）を得た。得られた樹脂組成物▲２▼の物性評価結果を表２に示す。
【００２９】
＜実施例２＞
重合体（Ａ２）５０重量％と樹脂組成物▲１▼５０重量％とを、スクリュー径３０ｍｍの押出機を用いて２２０℃で溶融混練し、樹脂組成物を得た。得られた樹脂組成物の物性評価結果を表２に示す。
【００３０】
＜実施例３＞
プロピレン−エチレン共重合体（住友化学工業（株）製  商品名エクセレンＥＰＸ  ＥＰ３７２５、ＭＦＲ（温度２３０℃）＝３ｇ／１０分、融解主ピーク温度＝１４１℃、融解熱量＝４８Ｊ／ｇ；以下、重合体（Ａ３）と称する。）９０重量％と、樹脂組成物▲１▼１０重量％とを、スクリュー径３０ｍｍの押出機を用いて２２０℃で溶融混練し、樹脂組成物を得た。得られた樹脂組成物の物性評価結果を表２に示す。
【００３１】
＜実施例４＞
重合体（Ａ３）を７０重量％に、樹脂組成物▲１▼を３０重量％に変更した以外は実施例３と同様に行なった。得られた樹脂組成物の物性評価結果を表２に示す。
【００３２】
＜比較例１＞
重合体（Ａ２）を７０重量％に、樹脂組成物▲１▼を３０重量％に変更した以外は実施例２と同様に行なった。得られた樹脂組成物の物性評価結果を表３に示す。
【００３３】
＜比較例２＞
重合体（Ａ２）を４０重量％に、樹脂組成物▲１▼を６０重量％に変更した以外は実施例２と同様に行なった。得られた樹脂組成物の物性評価結果を表３に示す。
【００３４】
＜比較例３＞
重合体（Ａ３）を６０重量％と、メタロセン触媒を用いて重合したエチレン−ヘキセン−１共重合体  （住友化学工業（株）製  商品名エクセレンＦＸ  ＣＸ４００２、ＭＦＲ（温度２３０℃）＝１７ｇ／１０分、密度８８０Ｋｇ／ｍ３；以下重合体（Ｃ）と称する。）を４０重量％とを、スクリュー径３０ｍｍの押出機を用いて２２０℃で溶融混練し、樹脂組成物を得た。得られた樹脂組成物の物性評価結果を表３に示す。
【００３５】
＜比較例４＞
重合体（Ａ３）を用い物性の評価を行なった。物性の評価結果を表３に示す。
【００３６】
【表２】
2005022657.tif 000003
【００３７】
【表３】
2005022657.tif 000004
【００３８】
【発明の効果】
以上、本発明により、バージンシール部の開封性、上蓋の嵌合性に優れるバージンシール付き蓋が得られた。該蓋は、耐熱性にも優れ、食品、化粧品、ヘアケア用品（シャンプー、リンス等）、洗剤、殺虫剤等の容器の蓋に使用される。